(57)【特許請求の範囲】
【請求項１】
整経機ビーム上に複数の弾性繊維を予め決められたビーム延伸で巻き取る方法であって、
（ａ）繊維を巻いたパッケージから繊維を取り出し、
（ｂ）この繊維の破断伸び値の約３５％−７５％のビーム延伸迄この繊維を延伸し、そして
（ｃ）延伸した繊維をビーム上に巻き取る
段階を含んでなる方法。
【請求項２】
ステップ（ｂ）が２つの延伸ステップで行われ、ここで第１のステップがビーム延伸未満であるが、絶対値で２００％以内の延伸迄この繊維を延伸する請求項１に記載の方法。
【請求項３】
ステップ（ａ）と（ｂ）の間でこの繊維がこの繊維の破断伸び値の約３５％−７５％迄予備延伸され、ここでこの予備延伸がビーム延伸以上であるが、絶対値で約２００％以下の延伸である請求項１に記載の方法。
【請求項４】
このビーム延伸がこの繊維の破断伸び値の約４５％−６０％である請求項２に記載の方法。
【請求項５】
この予備延伸がこの繊維の破断伸び値の約４５％−６０％である請求項３に記載の方法。
【請求項６】
この弾性繊維がスパンデックスである請求項１に記載の方法。
【請求項７】
請求項１に記載の方法により製造される弾性繊維のビーム。
【請求項８】
請求項７に記載のビームにより製造されるたて糸延伸布。
【請求項９】
この布が織布である請求項８に記載の布。
【請求項１０】
この布が編布である請求項８に記載の布。
【発明の詳細な説明】
【０００１】
（本発明の分野）
本発明は、ビーム上で高延伸で弾性繊維をビーム延伸する方法に関し、更に具体的にはこのビーム延伸がこの繊維の破断伸びの約３５％−７５％であり、絶対値で約２００−４００％である方法に関する。
【０００２】
（関連技術の説明）
あるタイプの布、例えばたて糸の編布及び織布は、この布の製造に使用される少なくとも一つの繊維をビーム上に巻き取り（「整経」）、後で編みあるいは織り工程時に巻き出すことを必要とする。このような編布及び織布におけるタテ糸は、弾性繊維とすることができる。
【０００３】
繊維パッケージのクリールから弾性繊維をビーム延伸する時、パッケージからこれらを取り出し、充分な繊維張力を維持して、取り扱いを容易にするために、編み及び織り時にこの繊維を若干延伸するのが普通である。このような従来の延伸は、概ね約１０％−２１０％の範囲内である。商用運転時に通常施されるビーム上での延伸（「ビーム延伸」）は、概ね約２５−１０５％の範囲内である。米国特許第４，５２５，９０５号は、８０％予備延伸（巻き出しローラーと張力ローラーの間の一定の伸長）と４０％ビーム延伸を開示している。１９９７年７月４日出願の日本特許出願ＪＰ０９−１９４８９２は、２５０−５００％の予備延伸と５０−１３０％のビーム延伸を開示している。
【０００４】
しかしながら、布、例えば従来技術により製造される弾性繊維のビームから製造されるたて糸延伸の織布及び編布は、比較的高い「力」を有する。すなわち、容易に延伸しない。より快適な下着に望まれる低い力を得るためには、弾性繊維の編み張力を低減しなければならないが、低ストレッチと高スパンデックス含量の問題も生じる。更に高い編み張力を使用して、ストレッチを増加し、スパンデックス含量を低下することができるが、これは編みニードル上に望ましくない歪みをもたらし、ニードルの使用寿命を短縮し、この編み染色機を更に低速で運転せざるを得ない。
【０００５】
装置に悪影響を与えずに「易」ストレッチ性（低い力）と高ストレッチ性の布を製造する方法がなお必要とされる。
【０００６】
（本発明の要約）
本発明の方法は、整経機ビーム上に複数の弾性繊維を予め決められたビーム延伸で巻き取る方法であって、
（ａ）繊維を巻いたパッケージから繊維を取り出し、
（ｂ）この繊維の破断伸び値の約３５％−７５％のビーム延伸迄この繊維を延伸し、そして
（ｃ）延伸した繊維をビーム上に巻き取る
段階を含んでなる方法である。
【０００７】
また、本発明は、本発明により製造される弾性繊維のビームとこのようなビームから製造されるたて糸延伸の織布及び編布も提供する。
【０００８】
（本発明の詳細な説明）
「弾性繊維」という用語は、本明細書で使用されるように、１００％を超える破断伸びを持ち、延伸及び緩和された場合、実質的に元の長さに急速かつ強制的に収縮する、連続フィラメントを意味する。このような繊維は、スパンデックス（エラステン）、ポリエーテルエステル繊維などを含み、裸のあるいは被覆した形で布に加工され得る。いずれの形も本発明で使用することができ、裸の弾性繊維が好ましく、裸のスパンデックスが更に好ましい。
【０００９】
布荷重力は、この布の応力−歪み曲線の平坦性の目安として本明細書で使用される。一般に、低い荷重力は、平坦な応力−歪み曲線に、それゆえ今日の活動的なアパレルに望ましい、易ストレッチ性に対応する。
【００１０】
延伸の２つの記述が本明細書で使用される。絶対値での延伸は、弾性繊維に加えられる実際の延伸を意味する。破断伸びのパーセントとしての延伸は、異なる破断伸びを持つ繊維に加えられる延伸の比較を可能にする、相対的な目安である。
【００１１】
この弾性繊維をビーム上に巻き取る時に高延伸（すなわち、高ビーム延伸を施して）すると、編み時に低張力を使用する場合にも低荷重力の布を得ることができることが判明した。この繊維をビーム上に巻き取る前に、一つあるいはそれ以上のステップでこのようなビーム延伸を施すことができる。このように、ビーム延伸用クリールから直接に単一ステップでビーム延伸を施すことができるが、例えばビーム延伸用クリールとロールの間で少なくとも絶対値で約２００％延伸以内迄、意図したビーム延伸未満で延伸し、次に、ロールとビームの間のビーム延伸を完了する、２ステップで延伸を施すことが好ましい。例えば、この所望のビーム延伸が絶対値で４００％である場合には、第１のステップにおける延伸は絶対値で約２００％−４００％とすることができる。第２のステップ時の延伸が第１のステップで得られるものよりも絶対値で約２００％以上の延伸である場合には、第１のステップのメリットの効果は低減され、ビーム上の圧力は望ましくなく高くなることがある。
【００１２】
また、この弾性繊維を高ビーム延伸と組み合わせて高予備延伸（例えば、クリールとロールの間で）することが、弾性繊維がビーム上に及ぼす圧力を低下させる追加的な利点を持つことも判明した。
【００１３】
本明細書で使用されるように、「予備延伸」は、この繊維が延伸され、次にビーム上に巻き取る前に意図したビーム延伸迄緩和されるような、ビーム延伸よりも大きい選択可能な延伸を意味する。予備延伸は、ビーム延伸用クリールとロールの間で施される。予備延伸を施す場合には、ビーム延伸は上記に述べた２ステップの方法で施されることを理解するべきである。予備延伸の使用は、本発明の最も好ましい方法である。
【００１４】
定義により、予備延伸は、ビーム延伸を超えなければならないが、絶対値で約２００％以上の延伸を超えてはならない。この予備延伸がビーム延伸よりも絶対値で約２００％以上の延伸で大きい場合には、整経機上での力はアンバランスとなることがある。すなわち、弾性繊維のパッケージを載せたクリールとロールの間の引き戻し力は、ロールと巻き取られるビームの間の力と比較して過度になり、整経機の機械的完全性が脅かされることもある。
【００１５】
ビームが壊滅的に破壊するかも知れないために、ビーム上の高圧力は、安全問題を引き起こすこともある。また、ビームから幾分粘着性のある弾性繊維を取り外すことも困難になることもある。高予備延伸または２ステップのビーム延伸の工程段階は、特に極高ビーム延伸によってこのような問題を軽減することができる。
【００１６】
本発明の方法で使用されるビーム延伸は、この弾性繊維の破断伸び値の約３５％−７５％、好ましくは約４５％−６０％である。例えば、約７００％の破断伸び値を持つＬｙｃｒａＲタイプ９０２Ｃスパンデックス（Ｅ．Ｉ．ｄｕＰｏｎｔ ｄｅ Ｎｅｍｏｕｒｓ ａｎｄ Ｃｏｍｐａｎｙの商標）を絶対値で約２４５％−５２５％延伸、好ましくは絶対値で約３１５％−４２０％延伸のビーム延伸で本発明で使用することができる。
【００１７】
本発明の好ましい態様においては、ビーム延伸と組み合わせて施される予備延伸は、弾性繊維の破断伸びの約３５％−７５％、更に好ましくは４５％−６０％である。例えば、約４５０％の破断伸び値を持つＬｙｃｒａＲタイプ１６２Ｂを約１６０％−３４０％、好ましくは約２００％−２７０％の予備延伸で本発明で使用することができる。予備延伸を施す場合には、この繊維は、少なくともビーム延伸迄緩和する時間を与えられなければならず、予備延伸ロールとビームの間のある距離が必要である。この場合には、予備延伸とビーム延伸の間の差が大きい程、繊維を緩和させるために、ロールとビームの間で必要とされる時間と距離が大きくなる。ビームを巻き取る速度が大きい程、緩和域に必要とされる距離が大きい。
実施例
実施例で整経機は、モデル２２Ｅ整経機（Ａｍｅｒｉｃａｎ Ｌｉｂａ，Ｉｎｃ．，Ｐｉｅｄｍｏｎｔ，ＳＣ）であった。１３４０本のＬｙｃｒａＲスパンデックスを平坦なリースを用いて高強度のＮｏ．２１ＴＮ４２鍛造ビーム（Ｂｒｉｇｇｓ−Ｓｈａｆｆｎｅｒ Ｃｏ．，Ｗｉｎｓｔｏｎ−Ｓａｌｅｍ，ＮＣから入手）上に１分間当り５０あるいは１００ヤード（１分間当り４６あるいは９１メートル）クリール速度で整経した。予備延伸ロール及びビームを１分間当り適当な相対回転数（ｒｐｍ）で運転することにより、延伸を施した。使用する高延伸とモーターの最高速度により、整経速度を制限した。商用運転においては、この整経機を高速度モーターと改装することによって、高整経速度を得ることが可能となる。このクリールは、回転取り出しモデル６（Ａｍｅｒｉｃａｎ Ｌｉｂａ）であった。このビームは４２インチ（１０７ｃｍ）幅であり、２１インチ（５３ｃｍ）のフランジを有していた。各ビームの左、中央、及び右の円周を測定し、これらは実質的に同一であることが判明した。
【００１８】
複合ニードルと１２６インチ（３２０ｃｍ）編み幅を持つＲＡＣＯＰモデル４Ｅ６４ゲージＲａｓｃｈｅｌ編み機（Ａｍｅｒｉｃａｎ Ｌｉｂａ製）により、３つのビームの組を使用して編みを行った。ビームからスパンデックスを取り外す時困難を認めなかった。このタテ糸は、１００％の裸のスパンデックスであった。この非弾性繊維は４０デニール（４４デシテックス）の１３フィラメントタイプ８６５ Ａｎｔｒｏｎ Ｒナイロン（Ｅ．Ｉ．ｄｕ Ｐｏｎｔ ｄｅ Ｎｅｍｏｕｒｓ ａｎｄ Ｃｏｍｐａｎｙの登録商標）であった。このナイロンランナー長さは、すべての実施例において６２．５インチ（１５８．８ｃｍ）であった。この布は標準のＪｅｒｓｅｙ Ｔｒｉｃｏｔ構成であり、このナイロンは２−３／１−０（タテ糸編布連鎖表記で）の編布であり、このスパンデックスは１−０／１−２の編布であった。
【００１９】
２５０°Ｆ迄は蒸気加熱し、２５０°Ｆ以上は電気加熱するように設計された３ボックスＫｒａｎｔｚピンフレーム乾燥機で加熱セッティングによりこの生糸布を仕上げた。加熱セッティング条件は自然幅の５％オーバーで１０％過供給して３８０°Ｆ（１９３℃）で３０秒間であった。浴成分の「重量パーセント」は、布の重量のパーセントとして表される成分の重量を指す。浴成分の「リットル当りのグラム」は、浴流体リットル当りの成分の重量を指す。
【００２０】
ＨｉｓａｋａモデルＨ水平ジェット染色染色機中で染色を行った。これ以降述べるように、この染色法は、実施例で使用した２つのタイプのＬｙｃｒａＲスパンデックスについて異なるものであった。
【００２１】
ＬｙｃｒａＲタイプ１６２３を含む布を１００°Ｆ（３８℃）に設定した浴に入れた。浴温度を５°Ｆ（２．８℃）／分間の速度で１８０°Ｆ（８２℃）迄上げ、次に、１５ｇ／ｌのＰｏｌｙｃｌｅａｒ ＮＰＮ（還元性清澄剤，Ｈｅｎｋｅｌ Ｃｏｍｐａｎｙ）と５ｇ／ｌのメタ重亜硫酸ナトリウムを添加した。この染色機を３０分間運転し、次に浴を１７０°Ｆ（７７℃）迄冷却し、「クリア」した。（「クリア」とは、出口流が添加した試剤と染料を含まなくなる迄、布を入れた浴に新しい水を通すことを意味する）。０．５重量％のＡｌｂｅｇａｌ Ｂ（非発泡レベリング剤，Ｃｉｂａ Ｓｐｅｃｉａｌｔｙ Ｃｈｅｍｉｃａｌｓ）を入れて、この浴を８０°Ｆ（２７℃）で設定し、この染色機を５分間運転した。ｐＨを酢酸で５．５−６．０に調節し、この染色機を更に５分間運転した。１．０重量％のｎｙｌａｎｔｈｒｅｎｅ Ｂｒｉｇｈｔ Ｂｌｕｅ ２ＲＦＦ染料（Ｃｒｏｍｐｔｏｎ ａｎｄ Ｋｎｏｗｌｅｓ）を添加し、この染色機を更に５分間運転した。浴温度を１分間当り３°Ｆ（１．７℃）で２１０°Ｆ（９９℃）迄上げ、この染色機を６０分間運転した。この浴を１７０°Ｆ（７７℃）迄冷却し、ｐＨを５．０（必要ならば）迄ゆっくりと調節して、浴を吸尽し、次に浴温度を１分間当り３°Ｆ（１．７℃）で２１２°Ｆ（１００℃）迄上げ、この染色機を３０分間運転した。次に、この浴を１７０°Ｆ（７７℃）迄再度冷却し、クリアした。
【００２２】
浴温度を５°Ｆ（２．８℃）／分間の速度で１８０°Ｆ（８２℃）迄上げ、次に、１５ｇ／ｌのＰｏｌｙｃｌｅａｒ ＮＰＮと５ｇ／ｌのメタ重亜硫酸ナトリウムを入れて１８０°Ｆ（８２℃）に設定した浴にＬｙｃｒａＲタイプ９０２Ｃを含む布を入れた。この染色機を３０分間運転し、次にクリアした。この浴を１００°Ｆ（３８℃）に設定し、０．５重量％のＭｅｒｐｏｌＲ ＤＡ（エトキシル化炭化水素非イオン性界面活性剤、Ｅ．Ｉ．ｄｕ Ｐｏｎｔ ｄｅ Ｎｅｍｏｕｒｓ ａｎｄ Ｃｏｍｐａｎｙ）と２．０重量％のリン酸モノナトリウムを添加した。この浴を酢酸でｐＨ５．０−５．５に調節し、３．０重量％のＰｈｏｒｗｈｉｔｅ ＣＬ（光学白化剤；Ｉｎｔｒａｗｈｉｔｅ ＣＦ（Ｃｒｏｍｐｔｏｎ ａｎｄ Ｋｎｏｗｌｅｓ）をＰｈｏｒｗｈｉｔｅ ＣＬに置き換えることができると考えられる）と０．００４重量％のｐｏｌｙｃｒｏｎ Ｖｉｏｌｅｔ ２Ｒ染料（Ｂｅｚｊｉａｎ Ｄｙｅ／Ｃｈｅｍｉｃａｌ，Ｉｎｃ．）を添加した。この浴を分間当り３°Ｆ（１．７℃）で２１０°Ｆ（９９℃）迄上げ、次に、染色機を３０分間運転した。この浴を１７０°Ｆ（７７℃）迄冷却し、クリアし、次にこの布を０．５ｇ／ｌのクエン酸により室温で１０分間リンスした。
【００２３】
最後に、この布をすべてＫｒａｎｔｚドライヤーで２５０°Ｆ（１２１℃）で加熱セット幅で延伸なしで乾燥した。
【００２４】
布力を次の方法で試験した。３”×８”（７．６ｃｍ×２０．３ｃｍ）の矩形をこの布から切り出した。長手方向はこの布の染色機（タテ糸）方向と一致した。この矩形を半分に折り畳み、３”×４”（７．６ｃｍ×１０．２ｃｍ）の二重の布を形成した。次に、これをこのループの開いた端から１インチ（２．５ｃｍ）で縫って、１インチ（２．５ｃｍ）のフラップ付きの３”×３”（７．６ｃｍ×７．６ｃｍ）閉じたループを形成した。３つの試験試料を各布試料について作製した。２本の鋼棒を布の縫ったループに通し、引っ張り試験機を起動した時、引き離し用の棒がこの布のループに応力を及ぼすように、この棒をインストロン引っ張り試験機（Ｃａｎｔｏｎ，ＭＡ）にセットした。この試料を１００％伸長（元の長さの２倍）迄１分間当り１０００％の速度で３回サイクルにかけた。この荷重力を測定（染色機方向で）し、８０％の布伸長で記録した。
【００２５】
１００％伸長迄の代わりに１２ポンド（５．４４ｋｇ）応力迄の３回サイクルにこの試料をかけたことを除いて、１２ポンド（５．４４ｋｇ）応力での布延伸を布力と同じ方法で測定した。パーセント延伸を３回目のサイクルで測定した。
実施例１
１２０デニール（１３３デシテックス）のＬｙｃｒａＲタイプ９０２Ｃスパンデックスを使用した。ビーム延伸時、第１のステップ延伸は１００％であり、第２のステップの延伸は２００％であり、合計で３００％であった。このスパンデックスの編み張力は、３本の各グループについて１６グラムであった。この編布は、２７５ｇ／ｍ３の坪量と８０％伸長で約１２６０ｇ／ｃｍの荷重力を有していた。この結果を表Ｉの試料１として示す。
実施例２
実施例１を繰り返したが、４００％の予備延伸を使用した。この結果を表Ｉの試料２として示す。
実施例３
実施例１を繰り返したが、第１のステップの延伸を３００％迄増やし、第２のステップの延伸を１００％迄変え、全ビーム延伸を４００％とした。この結果を表Ｉの試料３として示す。
実施例４（比較）
実施例１を繰り返したが、予備延伸を１００％のみとし、ビーム延伸を５０％とした。この結果を表Ｉの試料４として示す。
【００２６】
追加試料の５から８（最後は本発明ではない）を作製、試験し、結果を表Ｉに示す。比較試料を略号「比較」により示す。
【００２７】
【表１】
0003590793.tif 000002
【００２８】
表Ｉから判るように、低編み張力（３本当り１６グラム）では、２ステップの高ビーム延伸（試料１、３、５、７）と高予備延伸と高ビーム延伸（試料２及び６）との組み合わせは、比較のビームから製造した編布と比較して、望ましく低下した力（また、驚くべきことには、一定荷重での高延伸）を持つ編布を提供した。高編み張力（３本当り２８グラム）では、本発明のビームから作製した布は、低下した布重量並びに低下した力を示したが、再度になるが驚くべきことには、布のストレッチは実質的に不変であった。
実施例５
４０デニール（４４デシテックス）のＬｙｃｒａＲタイプ１６２Ｂスパンデックスを使用した。ビーム延伸時、第１のステップは２００％であり、ビーム延伸は３００％であった。このスパンデックスの編み張力は、３本につき９グラムであった。この編布は、８０％伸長で約７４０ｇ／ｃｍの荷重力を有していた。この結果を表ＩＩの試料９として示す。
実施例６（比較）
実施例４を繰り返したが、予備延伸を１３０％とし、ビーム延伸を４０％とした。この結果を表ＩＩの試料１０として示す。
実施例７（比較）
実施例４を繰り返したが、予備延伸を３００％とし、ビーム延伸を１００％とした。この結果を表ＩＩの試料１１として示す。
【００２９】
【表２】
0003590793.tif 000003
【００３０】
表ＩＩから、高ビーム延伸（試料９）への２ステップ延伸は、低予備延伸及び低ビーム延伸（試料１０）または高予備延伸及び低ビーム延伸（試料１１）のいずれよりも望ましい方向で低い力の布（及び高ストレッチ性）を生じることが判る。表Ｉにおけるように、「比較」は比較試料を示す。
【００３１】
実施例８及び９においては、予備延伸、１ステップビーム延伸及び２ステップビーム延伸のインストロン引っ張り試験機のシミュレーションにおいて１２０デニール（１３３デシテックス）タイプ９０２ＣＬｙｃｒａＲスパンデックスを使用した。すべての場合、３個の繊維試料を試験し、結果を平均した。
実施例８
予備延伸の繊維張力に及ぼす影響を示すために、試料を絶対値で４００％迄延伸し、次に絶対値で３００％「ビーム延伸」迄緩和した。この地点で、この試料は試料を１ステップで絶対値で３００％延伸迄直接に延伸した場合の１６．５グラムの張力に比較して４．６グラムの張力を示した。同様に、試料を絶対値で５００％迄延伸し、次に絶対値で３００％「ビーム延伸」迄緩和した場合、試料は、３．５グラムの更に低い張力を示した。それゆえ、このような模擬したビーム延伸試験の結果に基づけば、高ビーム延伸プラス高予備延伸で製造したビーム上の圧力は、高予備延伸無しで高ビーム延伸で製造したビームに比較して、低減するであろう。
実施例９
１ステップ延伸を模擬するために、各試料を絶対値で３００％延伸迄延伸し、張力を測定し、グラムで示した。２ステップ延伸を模擬するために、各試料を中間レベルの絶対値延伸迄延伸し、１秒間保持し、次に延伸を緩和させずに絶対値で３００％延伸迄戻した。張力を測定し、グラムで示した。この結果を表ＩＩＩに示す。
【００３２】
【表３】
0003590793.tif 000004
【００３３】
この結果は、１ステップ延伸の代わりに２ステップ延伸を使用した場合、繊維張力の大きい低下が生じ、それゆえビーム上の圧力が低下するであろうことを示す。